СПОСОБ ПОЛУЧЕНИЯ СТРОИТЕЛЬНОЙ ПЛИТЫ НА ОСНОВЕ СУЛЬФАТА КАЛЬЦИЯ/СУЛЬФАТА БАРИЯ

1. Способ получения защищающей от излучения плиты на основе гипса, включающий следующие стадии:
- обеспечение порошкообразного отверждаемого алебастра, имеющего размер зерен d50 от 30 до 50 мкм;
- обеспечение порошкообразного сульфата бария, имеющего размер зерен d50 от 5 до 15 мкм;
- смешивание порошкообразного алебастра и порошкообразного сульфата бария;
- смешивание смеси порошка с водой с получением отношения воды к сухому веществу (мас./мас.) от 0,50 до 0,60;
- формование гипсовой плиты на обычном предприятии по производству гипсовых плит.
2. Способ по п.1, отличающийся тем, что массовое отношение алебастра к сульфату бария составляет от 50:50 до 30:70, предпочтительно от 35:65 до 45:55.
3. Способ по п.1 или 2, отличающийся тем, что алебастр и сульфат бария хранятся отдельно, и процесс получения гипсовых плит осуществляется в непрерывном режиме.
4. Способ по п.1 или 2, отличающийся тем, что массовое отношение алебастра к сульфату бария регулируется с помощью конвейерных весов.
5. Способ по п.1 или 2, отличающийся тем, что данная смесь дополнительно содержит краситель.
6. Способ по п.1 или 2, отличающийся тем, что дополнительно добавляют волокна, особенно штапелированные стекловолокна.
7. Плита, защищающая от излучения, получаемая способом, по меньшей мере, по одному из пп.1-6.
8. Плита, защищающая от излучения, по п.7, отличающаяся тем, что массовое отношение алебастра к сульфату бария составляет от 35:65 до 45:55.
9. Гипсокартонная конструкция, включающая, по меньшей мере, одну плиту, защищающую от излучения, по п.7 или 8.
10. Применение плиты, защищающей от излучения, по п.7 или 8 или гипсокартонной конструкции по п.9 для звукоизоляции.